(57)【特許請求の範囲】
【請求項１】
軸体と、
前記軸体の外周面上に設けられており、シリコーンゴムを含む弾性層と、
前記弾性層上に設けられており、ポリオール成分及びポリイソシアネート成分を含有する樹脂原料の硬化物を含む被覆層と、
を備え、
前記被覆層の外周面が、硫黄系シランカップリング剤由来の構造を含む材料で構成されており、
前記硫黄系シランカップリング剤が、スルフィド型シラン又は多官能メルカプト型シランである、現像ローラ。
【請求項２】
前記樹脂原料が、硫黄系シランカップリング剤を更に含有する、請求項１に記載の現像ローラ。
【請求項３】
前記樹脂原料における硫黄系シランカップリング剤の含有量が、前記ポリオール成分及び前記ポリイソシアネート成分の合計量１００質量部に対して、０．１質量部以上３０質量部以下である、請求項２に記載の現像ローラ。
【請求項４】
前記被覆層の外周面が、硫黄系シランカプリング剤で表面処理されている、請求項１〜３のいずれか一項に記載の現像ローラ。
【請求項５】
前記被覆層が、カーボンブラックを更に含む、請求項１〜４のいずれか一項に記載の現像ローラ。
【請求項６】
前記被覆層における前記カーボンブラックの含有量が、前記硬化物１００質量部に対して、１質量部以上１００質量部以下である、請求項５に記載の現像ローラ。
【請求項７】
前記ポリオール成分が、ポリカーボネートポリオール、ポリエステルポリオール、及びこれらの共重合体からなる群より選択される少なくとも一種を含む、請求項１〜６のいずれか一項に記載の現像ローラ。
【請求項８】
軸体の外周面上にシリコーンゴムを含む弾性層を形成する第一の工程と、
前記弾性層上に塗布された、ポリオール成分、ポリイソシアネート成分及び硫黄系シランカップリング剤を含有する樹脂原料を硬化させて、前記樹脂原料の硬化物を含む被覆層を形成する第二の工程と、を備え、
前記硫黄系シランカップリング剤が、スルフィド型シラン又は多官能メルカプト型シランである、現像ローラの製造方法。
【請求項９】
軸体の外周面上にシリコーンゴムを含む弾性層を形成する第一の工程と、
前記弾性層上に塗布された、ポリオール成分及びポリイソシアネート成分を含有する樹脂原料を硬化させて、前記樹脂原料の硬化物を含む被覆層を形成する第二の工程と、
前記被覆層の外周面を硫黄系シランカップリング剤で表面処理する第三の工程と、
を備え、
前記硫黄系シランカップリング剤が、スルフィド型シラン又は多官能メルカプト型シランである、現像ローラの製造方法。
【発明の詳細な説明】
【技術分野】
【０００１】
本発明の一側面は、現像ローラ及びその製造方法に関する。
【背景技術】
【０００２】
従来、プリンター、複写機、ファクシミリ、これらの複合機等には、例えば電子写真方式を利用した各種の画像形成装置が採用されている。電子写真方式を利用した画像形成装置は、現像剤（トナー）を担持し、該現像剤を像担持体に供給するための現像ローラを備えている。
【０００３】
このような現像ローラとしては、軸体と、軸体の外周面に設けられた弾性層と、当該弾性層上に設けられた被覆層と、を備えるものが知られている。例えば、特許文献１では、被覆層にウレタン樹脂とポリシロキサン成分とを含有する樹脂材料を用いた現像ローラが提案されている。
【先行技術文献】
【特許文献】
【０００４】
【特許文献１】特開２００３−１６７３９８号公報
【発明の概要】
【発明が解決しようとする課題】
【０００５】
現像ローラは、例えば、高温高湿環境（温度３２℃／湿度８０％ＲＨ）、低温低湿環境（温度１０℃／湿度２０％ＲＨ）等の多種多様な環境下で用いられる。そのため、現像ローラには、このような多様な環境下において、安定的に使用できることが求められている。
【０００６】
本発明は、上記事情に鑑みてなされたものであり、多様な環境下において、安定的に使用可能な現像ローラ、及びその製造方法を提供することを目的とする。
【課題を解決するための手段】
【０００７】
本発明の一側面は、軸体と、軸体の外周面上に設けられており、シリコーンゴムを含む弾性層と、弾性層上に設けられており、ポリオール成分及びポリイソシアネート成分を含有する樹脂原料の硬化物を含む被覆層と、を備える現像ローラに関する。かかる現像ローラは、被覆層の外周面が、硫黄系シランカップリング剤由来の構造を含む材料で構成されている。なお、被覆層の外周面とは、被覆層の弾性層側とは反対側の主面を意味する。
【０００８】
ところで、高温高湿環境下において、長期間現像ローラを使用した場合、現像剤の劣化により、ベタ画像の濃度の均一性が保てなくなる場合がある。また、低温低湿環境下において現像ローラを使用した場合、現像ローラ上に局所的に現像剤が凝集付着する現象が発生し、画像ムラ（例えば、斑点状、波状等のムラ）が生じる場合がある。このような現象は、現像ローラ表面の摩擦帯電能が高い場合に顕著である。
【０００９】
一方、上記本発明に係る現像ローラは、被覆層の外周面が硫黄系シランカップリング剤由来の構造を含む材料で構成されているため、現像ローラ表面の摩擦帯電能に優れる。そのため、上記本発明に係る現像ローラによれば、高温高湿環境下においてもベタ画像の濃度を均一に保つことができる。また、本発明に係る現像ローラは、被覆層の外周面が硫黄系シランカップリング剤由来の構造を含む材料で構成されているため、低温低湿環境下における画像ムラの発生を抑制することができる。すなわち、上記本発明に係る現像ローラによれば、高温高湿環境下における画像濃度の均一性の保持と低温低湿環境下における画像ムラの発生の抑制とを両立することができる。このように、上記本発明に係る現像ローラは、多様な環境下において、安定的に使用することができる。
【００１０】
一態様において、樹脂原料は、硫黄系シランカップリング剤を更に含有してよい。この場合、被覆層の弾性層側の主面が硫黄系シランカップリング剤由来の構造を含む材料で構成され易くなり、その結果、弾性層と被覆層との接着性が向上する。すなわち、本態様では、弾性層の外周面への表面処理を行わずとも被覆層との十分な接着性が得られるため、製造プロセスの簡略化、表面処理剤の染み出しによる悪影響の防止等を図ることができる。本態様では、樹脂原料の硬化物を含む材料で被覆層の外周面を構成することで上述の優れた効果を得ることができる。
【００１１】
一態様において、樹脂原料における硫黄系シランカップリング剤の含有量は、ポリオール成分及びポリイソシアネート成分の合計量１００質量部に対して、０．１質量部以上３０質量部以下であってよい。この場合、画像濃度の均一性の保持効果及び画像ムラの抑制効果に一層優れる傾向がある。
【００１２】
一態様において、被覆層の外周面が、硫黄系シランカプリング剤で表面処理されていてよい。
【００１３】
一態様において、被覆層が、カーボンブラックを更に含んでよい。この場合、現像ローラ表面の摩擦帯電能が一層向上する傾向がある。
【００１４】
一態様において、被覆層におけるカーボンブラックの含有量が、硬化物１００質量部に対して、１質量部以上１００質量部以下であってよい。この場合、現像ローラ表面の摩擦帯電能が一層向上する傾向がある。
【００１５】
一態様において、ポリオール成分が、ポリカーボネートポリオール、ポリエステルポリオール、ポリカプロラクトンポリオール及びこれらの共重合体からなる群より選択される少なくとも一種を含んでよい。この場合、現像ローラの耐熱性及び耐摩耗性が向上する傾向がある。
【００１６】
本発明の他の一側面は、軸体の外周面上にシリコーンゴムを含む弾性層を形成する第一の工程と、弾性層上に塗布された、ポリオール成分、ポリイソシアネート成分及び硫黄系シランカップリング剤を含有する樹脂原料を硬化させて、樹脂原料の硬化物を含む被覆層を形成する第二の工程と、を備える、現像ローラの製造方法に関する。
【００１７】
本発明の他の一側面は、軸体の外周面上にシリコーンゴムを含む弾性層を形成する第一の工程と、弾性層上に塗布された、ポリオール成分及びポリイソシアネート成分を含有する樹脂原料を硬化させて、樹脂原料の硬化物を含む被覆層を形成する第二の工程と、被覆層の外周面を硫黄系シランカップリング剤で表面処理する第三の工程と、を備える、現像ローラの製造方法に関する。
【発明の効果】
【００１８】
本発明によれば、多様な環境下において、安定的に使用可能な現像ローラ、及びその製造方法を提供できる。
【図面の簡単な説明】
【００１９】
【図１】図１は、本発明の第一実施形態に係る現像ローラの概略正面図である。
【図２】図２は、図１に示すＩＩ−ＩＩ線に沿った現像ローラの断面を示す断面図である。
【図３】図３は、図１に示すＩＩＩ−ＩＩＩ線に沿った現像ローラの断面を示す断面図である。
【図４】図４は、本発明の第二実施形態に係る現像ローラの断面図である。
【図５】図５は、本発明の一実施形態に係る画像形成装置の概略を示す概略図である。
【発明を実施するための形態】
【００２０】
以下、添付図面を参照しながら、本発明の好適な実施形態について詳細に説明する。なお、各図面の寸法比率は、必ずしも実際の寸法比率とは一致していない。
【００２１】
［第一実施形態］
図１は、本発明の第一実施形態に係る現像ローラ１の概略正面図である。図２は、図１に示すＩＩ−ＩＩ線に沿った現像ローラ１の断面を示す断面図である。図３は、図１に示すＩＩＩ−ＩＩＩ線に沿った現像ローラ１の断面を示す断面図である。本実施形態に係る現像ローラ１は、軸体２と、軸体２の外周面上に設けられており、シリコーンゴムを含む弾性層３と、弾性層３上に設けられており、ポリオール成分及びポリイソシアネート成分を含有する樹脂原料の硬化物を含む被覆層４と、を備える。
【００２２】
（軸体２）
軸体２は、導電特性を有しているものであってよい。軸体２としては、従来公知の現像ローラに用いられる軸体を用いることができる。軸体２は、例えば、鉄、アルミニウム、ステンレス鋼及び真鍮からなる群より選択される少なくとも一種の金属で構成されていてよい。このような軸体２は、「芯金」と言い換えることができる。
【００２３】
軸体２は、絶縁性樹脂を含むものであってもよい。絶縁性樹脂は、例えば、熱可塑性樹脂であってよく、熱硬化性樹脂であってよい。軸体２は、例えば、絶縁性樹脂からなる芯体と、当該芯体上に設けられたメッキ層と、を備えるものであってよい。このような軸体２は、例えば、絶縁性樹脂からなる芯体にメッキを施して導電化することにより得ることができる。
【００２４】
軸体２は、良好な導電特性が得られる観点から、芯金であることが好ましい。
【００２５】
軸体２の形状は、例えば、棒状、管状等であってよい。軸体２の断面形状は、例えば、円形、楕円形であってよく、多角形等の非円形であってよい。
【００２６】
軸体２の外周面には、洗浄処理、脱脂処理、プライマー処理等の処理が施されていてよい。
【００２７】
軸体２の軸方向の長さは特に限定されず、設置される画像形成装置の形態に応じて適宜調整してよい。また、軸体２の直径（外接円の直径）も特に限定されず、設置される画像形成装置の形態に応じて適宜調整してよい。
【００２８】
（弾性層３）
弾性層３は、シリコーンゴムを含むゴム材料で構成されている。本実施形態では、弾性層３がシリコーンゴムを含むことで、圧縮永久歪みを低減することができると共に、低温環境下における柔軟性に優れるという効果が得られる。
【００２９】
シリコーンゴムとしては、例えば、ジメチルポリシロキサン、ジフェニルポリシロキサン等のオルガノポリシロキサンの架橋物が挙げられる。また、シリコーンゴムは、これらの変性物であってもよい。
【００３０】
ゴム材料は、主としてシリコーンゴムを含むことが好ましい。具体的には、ゴム材料におけるシリコーンゴムの含有量が、ゴム材料の全質量を基準として、６０質量％以上であることが好ましい。シリコーンゴムの含有量は、３０質量％以上であってもよく、４０質量％以上であってもよい。
【００３１】
ゴム材料は、ゴム成分以外の成分を含んでいてよい。例えば、ゴム材料は、導電性付与剤を更に含んでいてよい。導電性付与剤は、弾性層３に導電性を付与し得る成分であればよく、特に限定されない。導電性付与剤は、例えば、導電性カーボン、ゴム用カーボン類、金属、導電性ポリマー等を含む導電性粉末であってよい。導電性粉末は、カーボンブラックであることが好ましい。カーボンブラックとしては、例えば、ケッチェンブラック（登録商標）等のファーネスブラック、アセチレンブラック、チャンネルブラック、サーマルブラックなどが挙げられる。
【００３２】
現像ローラ１において、弾性層３は、軸体２の軸方向の両端で軸体２の外周面が露出するように形成されている。すなわち、軸体２の外周面上には、弾性層３が設けられていない領域が存在している。本発明において、弾性層３の態様はこれに限定されず、弾性層３は、軸体２の外周面の全面を覆うように設けられていてよい。
【００３３】
弾性層３は、中実な層であってよく、層の内部に中空を有していないことが好ましい。本明細書において「中実」とは、層の内部に０．１ｍｍ２／個以上の中空を有しないことを意味する。
【００３４】
弾性層３のＪＩＳ  Ａ硬度は、２０〜５５であることが好ましい。弾性層のＪＩＳ  Ａ硬度（ＪＩＳ  Ｋ６３０１）が上記範囲であると、現像ローラと被当接体（例えば、感光体等の像担持体）との接触面積（ニップ幅）が大きくなるため、転写効率、帯電効率及び現像効率等の性能が一層向上する傾向がある。また、被当接体に機械的ダメージを与えるおそれが低減される。
【００３５】
弾性層３の厚さは、被当接体との当接状態において被当接体との均一なニップ幅を確保することができる等の観点から、０．５〜１０ｍｍが好ましく、１〜５ｍｍがより好ましい。なお、本明細書において「厚さ」とは、現像ローラ１の軸方向に垂直な方向の厚さを意味する。弾性層３の外径としては、特に限定されない。外径は、例えば、５〜２０ｍｍであってよい。なお、本明細書において、「外径」とは、現像ローラ１の軸方向に垂直な断面における外径を意味する。弾性層３の厚さ及び外径は、弾性層３を形成する際に用いるゴム組成物の量を調整する、弾性層３の形成後に弾性層３の外周面を研磨又は研削する、等の方法により調整することができる。
【００３６】
弾性層３の外周面には、プライマー処理、コロナ処理、プラズマ処理、エキシマ処理、ＵＶ処理、イトロ処理、フレーム処理等の表面処理が施されていてよい。
【００３７】
弾性層３を構成するゴム材料は、ゴム組成物の硬化物であってよい。
【００３８】
＜ゴム組成物＞
ゴム組成物は、架橋によりシリコーンゴムを構成するゴム成分を含有する。このようなゴム成分としては、例えば、オルガノポリシロキサン等のシリコーン生ゴムが挙げられる。
【００３９】
オルガノポリシロキサンとしては、例えば、下記平均組成式で表されるオルガノポリシロキサン等が挙げられる。
ＲｎＳｉＯ（４−ｎ）／２
［Ｒは、置換されていてもよい一価の炭化水素基を示す。炭化水素基の炭素数は、１〜１２が好ましく、１〜８がより好ましい。複数のＲは同一でも異なっていてもよい。ｎは１．９５〜２．０５の整数を示す。］
【００４０】
上記式中、Ｒとしては、例えば、メチル基、エチル基、プロピル基、ブチル基、ヘキシル基及びドデシル基等のアルキル基、シクロヘキシル基等のシクロアルキル基、ビニル基、アリル基、ブテニル基及びヘキセニル基等のアルケニル基、フェニル基及びトリル基等のアリール基、β−フェニルプロピル基等のアラルキル基、並びに、これらの基の炭素原子に結合した水素原子の一部又は全部をハロゲン原子又はシアノ基等で置換したクロロメチル基、トリフルオロプロピル基及びシアノエチル基等が挙げられる。
【００４１】
オルガノポリシロキサンは、一分子中にケイ素原子と結合するアルケニル基を少なくとも２個含有するオルガノポリシロキサンであることが好ましい。例えば、上記式中、少なくとも２個のＲが上記アルケニル基を有することが好ましい。オルガノポリシロキサンは、ビニル基を有することが更に好ましい。
【００４２】
オルガノポリシロキサンの具体例としては、ジメチルポリシロキサン、ジフェニルポリシロキサン等が挙げられる。
【００４３】
オルガノポリシロキサンは、分子鎖末端がトリメチルシリル基、ジメチルビニルシリル基、ジメチルヒドロキシシリル基、トリビニルシリル基等で封鎖されていることが好ましい。
【００４４】
ゴム組成物は、各種の添加剤を含有していてもよい。このような添加剤としては、例えば、導電性付与剤、鎖延長剤及び架橋剤等の助剤、付加反応触媒等の触媒、反応制御剤、分散剤、老化防止剤、酸化防止剤、充填材、顔料、着色剤、加工助剤、軟化剤、可塑剤、乳化剤、耐熱性向上剤、難燃性向上剤、受酸剤、熱伝導性向上剤、離型剤、溶剤などが挙げられる。
【００４５】
ゴム組成物は、導電性付与剤を含有することが好ましい。導電性付与剤としては、上述した導電性付与剤を用いることができる。
【００４６】
架橋剤としては、例えば、オルガノハイドロジェンポリシロキサン等の付加反応型架橋剤、及び、ベンゾイルパーオキサイド等の有機過酸化物反応架橋剤が挙げられる。これらの架橋剤は、一種を単独で用いてよく、二種以上を組み合わせて用いてもよい。
【００４７】
オルガノハイドロジェンポリシロキサンとしては、直鎖状、分枝鎖状又は環状のいずれであってもよい。具体的には、メチルハイドロジェンポリシロキサン等が挙げられる。
【００４８】
オルガノハイドロジェンポリシロキサンは、一分子中に２個以上のＳｉＨ基（ＳｉＨ結合）を有することが好ましい。
【００４９】
付加反応触媒としては、例えば、シリカ、アルミナ又はシリカゲル等の担体と、当該担体上に担持された白金と、を備える白金触媒が挙げられる。
【００５０】
反応制御剤としては、公知の反応制御剤を用いることができる。反応制御剤は、例えば、メチルビニルシクロテトラシロキサン、エチニルシクロヘキサノール等のアセチレンアルコール類、シロキサン変性アセチレンアルコール、ハイドロパーオキサイドなどであってよい。
【００５１】
充填剤は、無機質充填材であってよく、有機質充填剤であってもよい。無機質充填剤としては、例えば、ヒュームドシリカ等のシリカ系充填剤、タルク、アルミナ等が挙げられる。有機質充填剤としては、例えば、ウレタンビーズ、アクリルビーズ、ベンゾグアナミンビーズ等が挙げられる。充填剤は、ジメチルジクロロシラン等により疎水化処理されたものであってよい。
【００５２】
充填剤の平均粒径は、０．１〜３０μｍであることが好ましい。充填剤の嵩密度は０．１〜０．５ｇ／ｃｍ３であることが好ましい。充填剤のＢＥＴ比表面積は１０〜３００ｍ２／ｇであることが好ましい。充填剤の平均粒径は、例えば、レーザー光回折法等による粒度分布測定装置を用いて、重量平均値として測定することができる。
【００５３】
ゴム組成物は、液状のゴム組成物であってよく、ミラブル型のゴム組成物であってよい。
【００５４】
ゴム組成物は、軸体２と弾性層３と密着性に優れる等の観点から、以下に示す付加硬化型のゴム組成物（第一のゴム組成物、第二のゴム組成物及び第三のゴム組成物）が好ましい。これらの中でも、第一のゴム組成物がより好ましく用いられる。
【００５５】
第一のゴム組成物は、一分子中にケイ素原子と結合するアルケニル基を少なくとも２個含有するオルガノポリシロキサン、一分子中にケイ素原子と結合する水素原子を少なくとも２個含有するオルガノハイドロジェンポリシロキサン、付加反応触媒、導電性付与剤及び平均粒径が１〜３０μｍであり、嵩密度が０．１〜０．５ｇ／ｃｍ３である無機質充填材を含有する。かかる第一のゴム組成物は液状であってよい。
【００５６】
第一のゴム組成物におけるオルガノハイドロジェンポリシロキサンの含有量は、オルガノポリシロキサン１００質量部に対して、０．１〜３０質量部であることが好ましい。付加反応触媒の含有量は、オルガノポリシロキサン及びオルガノハイドロジェンポリシロキサンの合計量１００質量部に対して、０．５×１０−４〜１０００×１０−４質量部であることが好ましい。導電性付与剤の含有量は、オルガノポリシロキサン及びオルガノハイドロジェンポリシロキサンの合計量１００質量部に対して、２〜８０質量部が好ましい。無機質充填剤の含有量は、オルガノポリシロキサン及びオルガノハイドロジェンポリシロキサンの合計量１００質量部に対して、５〜１００質量部が好ましい。
【００５７】
第二のゴム組成物は、上記平均組成式で表されるオルガノポリシロキサン、導電性付与剤及び充填剤を含有する。かかる第二のゴム組成物はミラブル型であってよい。
【００５８】
第二のゴム組成物における導電性付与剤の含有量は、オルガノポリシロキサン１００質量部に対して、２〜８０質量部が好ましい。充填剤の含有量は、オルガノポリシロキサン１００質量部に対して、１１〜３９質量部が好ましい。
【００５９】
第三のゴム組成物は、ビニル基を含有するシリコーン生ゴム、シリカ系充填剤、付加反応架橋剤、付加反応触媒、反応制御剤を含有する。
【００６０】
第三のゴム組成物におけるシリカ系充填材の含有量は、ビニル基含有シリコーン生ゴム１００質量部に対して、５〜１００質量部であることが好ましい。付加反応架橋剤の含有量は、ビニル基含有シリコーン生ゴム１００質量部に対して、０．０１〜２０質量部であることが好ましい。反応制御剤の含有量は、ビニル基含有シリコーン生ゴム１００質量部に対して、０．１〜２質量部であることが好ましい。付加反応触媒の含有量は、ビニル基含有シリコーン生ゴム１００質量部に対して、１×１０−４〜１０００×１０−４質量部であることが好ましい。
【００６１】
第三のゴム組成物は、所望により有機過酸化物架橋剤及び各種添加剤を含有してよい。
【００６２】
本実施形態に係るゴム組成物は、特開２００８−０５８６２２号公報に記載の「付加硬化型ミラブル導電性シリコーンゴム組成物、を用いることができ、これに記載された内容は本明細書に組み込まれる。
【００６３】
（被覆層４）
第一実施形態において、被覆層４は、樹脂原料の硬化物を含む樹脂材料で構成されている。樹脂原料は、ポリオール成分と、ポリイソシアネート成分と、硫黄系シランカップリング剤とを含有し、樹脂原料の硬化物は硫黄系シランカップリング剤由来の構造を含む。
【００６４】
ポリオール成分としては、例えば、ポリエステルポリオール、ポリカーボネートポリオール、ポリエーテルポリオール、ポリカプロラクトンポリオール等が挙げられる。ポリオール成分は、これらのポリオールのうち、少なくとも二種以上のポリオールの共重合体であってもよい。本実施形態では、ポリオール成分として、一種のポリオールを単独で用いてよく、二種以上のポリオールを組み合わせて用いてもよい。
【００６５】
ポリオール成分は、ポリエステルポリオール、ポリカーボネートポリオール、及びこれらの共重合体からなる群より選択される少なくとも一種のポリオールであることが好ましい。ポリオール成分が、これらのポリオールを含む場合、耐熱性及び耐加水分解性に優れる傾向がある。
【００６６】
ポリエステルポリオールは、分子内に２つ以上のエステル結合と、２つ以上の水酸基を有する。ポリエステルポリオールとしては、例えば、ジカルボン酸とポリオールとの縮合反応物等が挙げられる。
【００６７】
ジカルボン酸としては、例えば、フタル酸、テレフタル酸、イソフタル酸等の芳香族ジカルボン酸、アジピン酸、セバシン酸等の脂肪族ジカルボン酸などが挙げられる。
【００６８】
ポリエステルポリオールの原料として用いられるポリオールとしては、例えば、ヘキサンジオール、ブタンジオール等のジオール、２，４−ブタントリオール等のトリオールなどが挙げられる。
【００６９】
ポリカーボネートポリオールは、分子内に２つ以上のカーボネート結合と、２つ以上の水酸基を有する。ポリカーボネートポリオールとしては、例えば、ポリオールとカーボネート化合物との縮合反応物等が挙げられる。
【００７０】
カーボネート化合物としては、例えば、ジアルキルカーボネート、ジアリールカーボネート、アルキレンカーボネート等が挙げられる。ポリカーボネートポリオールの原料として用いられるポリオールとしては、ポリエステルポリオールの原料である上述のポリオールと同様のものが挙げられる。
【００７１】
ポリオール成分の数平均分子量は、被覆層４の柔軟性を向上できる観点及び作業性を向上できる観点から、１００〜５０００であることが好ましく、５００〜３０００であることがより好ましく、５００〜２０００であることが更に好ましい。なお、本明細書において、数平均分子量は、ゲルパーミエーションクロマトグラフィー（ＧＰＣ）による標準ポリスチレン換算の分子量である。
【００７２】
ポリイソシアネート成分としては、ヘキサメチレンジイソシアネート等の脂肪族ジイソシアネート、ジフェニルメタンジイソシアネート、トリレンジイソシアネート等の芳香族ジイソシアネート、その他のポリイソシアネートなどが挙げられる。
【００７３】
ポリオール成分が有する水酸基のモル数Ｍ１に対する、ポリイソシアネート成分が有するイソシアネート基のモル数Ｍ２の比Ｍ２／Ｍ１は１〜５であることが好ましく、１．１〜４であることがより好ましい。比Ｍ２／Ｍ１が上記範囲である場合、ウレタンとして未反応の水酸基がなくなる傾向がある。
【００７４】
硫黄系シランカップリング剤は、分子内に硫黄系官能基と、アルコキシシリル基とを有するシラン化合物である。硫黄系官能基としては、例えば、メルカプト基、スルフィド基（スルフィド結合）、ジスルフィド基（ジスルフィド結合）、チオエステル基（チオエステル結合）、チオウレタン基（チオウレタン結合）、チオウレア基（チオウレア結合）等が挙げられる。硫黄系シランカップリング剤は、これらの硫黄系官能基を複数有するものであってよい。また、硫黄系シランカップリングは、これらの硫黄系官能基のうち、一種を含むものであってよく、複数種を含むものであってもよい。
【００７５】
硫黄系シランカップリング剤としては、例えば、３−メルカプトプロピルメチルジメトキシシラン、３−メルカプトプロピルトリメトキシシラン、３−メルカプトプロピルトリエトキシシラン、３−オクタノイルチオ−１−プロピルトリエトキシシラン、ビス（トリエトキシシリルプロピル）テトラスルフィド、トリエトキシシリルチオプロピルトリメトキシシラン、γメルカプト−プロピルトリエトキシシラン、トリエトキシシリルチオプロピルトリメトキシシラン等が挙げられる。
【００７６】
硫黄系シランカップリング剤は、メルカプト型シラン、スルフィド型シラン、チオウレタン型シラン、チオウレア型シラン、多官能メルカプト型シランであってよい。メルカプト型シランとは、分子内にメルカプト基を含むシラン化合物である。メルカプト型シランとしては、例えば、３−メルカプトプロピルメチルジメトキシシラン等が挙げられる。スルフィド型シランとは、分子内にスルフィド結合を含むシラン化合物である。スルフィド型シランとしては、例えば、トリエトキシシリルチオプロピルトリメトキシシラン等が挙げられる。多官能メルカプト型シランとは、メルカプト基を複数有するシラン化合物である。多官能メルカプト型シランとしては、Ｘ−１２−１１５４（信越化学工業社製）等が挙げられる。
【００７７】
硫黄系シランカップリング剤は、ポリマー型硫黄系シランカップリング剤、オリゴマー型硫黄系シランカップリング剤、長鎖型硫黄系シランカップリング剤等であってもよい。ポリマー型硫黄系シランカップリング剤とは、硫黄系官能基と、アルコキシシリル基とを有するモノマー成分の重合反応により得られる高分子化合物であり、例えば、数平均分子量が１０００〜５０００であるシランカップリング剤を意味する。ポリマー型硫黄系シランカップリング剤は、上述したシランカップリング剤の重合反応により得られる高分子化合物であることが好ましい。オリゴマー型硫黄系シランカップリング剤とは、硫黄系官能基と、アルコキシシリル基とを有するモノマー成分の重合反応により得られる比較的少数のモノマーが結合した重合体（例えば、数平均分子量が１０００未満の重合体）のことである。オリゴマー型硫黄系シランカップリング剤は、上述したシランカップリング剤の重合反応により得られるオリゴマーであることが好ましい。長鎖型硫黄系シランカップリング剤とは、長鎖のアルキレン基を有する硫黄系シランカップリング剤を意味する。
【００７８】
硫黄系シランカップリングの２５℃における粘度は、１〜５０００ｍｍ２／ｓであってよく、１０〜１５００ｍｍ２／ｓであってよい。
【００７９】
本実施形態では、一種の硫黄系シランカップリングを単独で用いてよく、複数種の硫黄系シランカップリングを組み合わせて用いてもよい。
【００８０】
樹脂原料がこれらの硫黄系シランカップリング剤を含むことにより、被覆層４の外周面を、硫黄系シランカップリング剤由来の構造を含む材料で構成することができる。詳細には、被覆層４の外周面が、ポリオール成分と、ポリイソシアネート成分と、硫黄系シランカップリング剤と、を含有する樹脂原料の硬化物を含む樹脂材料で構成される。その結果、現像ローラ１の表面の摩擦帯電能を向上することができ、高温高湿環境下における画像濃度の均一性を保持することができる。また、低温低湿環境下における画像ムラの発生を抑制することができる。また、樹脂原料がこれらの硫黄系シランカップリング剤を含む場合、被覆層４の弾性層３側の主面には、硫黄系シランカップリング剤由来の構造を含む材料が存在し易い。このような理由から、第一実施形態では、被覆層４と弾性層３との接着性に優れる傾向がある。
【００８１】
樹脂原料における硫黄系シランカップリング剤の含有量は、ポリオール成分及びポリイソシアネート成分の合計量１００質量部に対して、０．１質量部以上であることが好ましく、０．５質量部以上であることがより好ましく、１質量部以上であることが更に好ましく、３０質量部以下であることが好ましく、２０質量部以下であることがより好ましく、１０質量部以下であることが更に好ましい。硫黄系シランカップリング剤の含有量が上記範囲であれば、画像濃度の均一性の保持効果及び画像ムラの抑制効果に一層優れる傾向がある。
【００８２】
樹脂原料は、ポリオール成分、ポリイソシアネート成分、及び硫黄系シランカップリング剤以外の他の成分を含んでいてよい。他の成分としては、例えば、触媒等が挙げられる。
【００８３】
触媒としては、例えば、ジブチル錫ジラウレートなどを用いることができる。
【００８４】
硬化物は、樹脂原料を加熱、電磁波加熱等の方法により硬化させることにより得られる。硬化物が、樹脂原料を加熱することにより得られる硬化物である場合、加熱温度は、８０〜１８０℃であってよく、１００〜１６０℃であってよい。
【００８５】
硬化物は、ポリオール成分とポリイソシアネート成分との縮合反応物を含んでいてよく、硫黄系シランカップリング剤と、ポリオール成分及び／又はポリイソシアネート成分との反応物を含んでいてよく、硫黄系シランカップリング剤そのものを含んでいてよい。硬化物は、硫黄系シランカップリング剤と、ポリオール成分及び／又はポリイソシアネート成分との反応物を含むことが好ましい。
【００８６】
本実施形態において、樹脂材料は硫黄系シランカップリング剤由来の構造を含む材料である。硫黄系シランカップリング剤由来の構造を含む材料は、硫黄系シランカップリング剤と、ポリオール成分及び／又はポリイソシアネート成分との反応物であってよく、硫黄系シランカップリング剤そのものを含む材料であってよい。
【００８７】
樹脂材料は、微粒子を含んでいてもよい。微粒子としては、例えば、導電性を有する微粒子、樹脂微粒子等が挙げられる。
【００８８】
導電性を有する微粒子は、例えば、導電性カーボン、ゴム用カーボン類、金属等の材料により構成される微粒子であってよい。導電性を有する微粒子は、現像ローラ１の表面の摩擦帯電能が一層向上する観点から、カーボンブラックであることが好ましい。カーボンブラックとしては、ケッチェンブラック（登録商標）等のファーネスブラック、アセチレンブラック、チャンネルブラック、サーマルブラックなどが挙げられる。
【００８９】
樹脂材料におけるカーボンブラックの含有量は、硬化物１００質量部に対して、１質量部以上であることが好ましく、２質量部以上であることがより好ましく、３質量部以上であること更に好ましく、１００質量部以下であることが好ましく、３０質量部以下であることがより好ましく、２０質量部以下であることが更に好ましい。
【００９０】
樹脂微粒子を構成する樹脂は、熱可塑性樹脂又は熱硬化性樹脂であることが好ましい。樹脂微粒子を構成する樹脂は、ウレタン樹脂、ウレア樹脂、架橋アクリル樹脂、架橋ポリスチレン、アクリルスチレン共重合、架橋オレフィン系樹脂及びポリアミド樹脂からなる群より選択される少なくとも一種の樹脂であることがより好ましい。
【００９１】
樹脂微粒子の平均粒径は、５〜１５μｍであることが好ましい。樹脂微粒子の平均粒径が５μｍ以上である場合、現像ローラ１の表面粗さ（十点平均粗さＲｚ）を十分に大きくすることができるため、現像剤の搬送性が向上する傾向がある。樹脂微粒子の平均粒径が１５μｍ以下である場合、解像度に優れる傾向がある。そのため、樹脂微粒子の平均粒径が１５μｍ以下である場合、良好な画質の画像を形成しやすい傾向がある。優れた現像剤の搬送性と高い解像度とを両立できる点で、樹脂微粒子の平均粒子径は、５〜１４μｍであることがより好ましく、６〜１２μｍであることが更に好ましい。上記平均粒径は、画像解析法で測定される投影面積円相当径で評価した直径の、算術平均値として定義される。
【００９２】
樹脂微粒子は、１００℃以上でも変形又は溶融等しない耐熱性を有する樹脂微粒子であることが好ましい。すなわち、樹脂微粒子は、１００℃以上の耐熱温度を有することが好ましい。樹脂原料中に樹脂微粒子を分散させた状態で樹脂原料を硬化させる場合、上記のような耐熱性を有する樹脂微粒子を用いることにより、樹脂原料の架橋温度（硬化温度）での樹脂微粒子の変形を抑制することができる。樹脂微粒子は、１３０〜１８０℃の耐熱温度を有することがより好ましい。なお、樹脂微粒子の耐熱温度は、以下の方法により測定する。まず、所定の温度に設定したメルトフローインデクサー（東洋精機製作所社製）に樹脂微粒子を入れる。次いで、圧力１．０１３Ｐａの条件で、１分間保持した場合に、樹脂微粒子がこの装置から溶出しないことを確認する。設定温度を変更して同様の試験を繰り返し行い、樹脂微粒子が初めて溶出したときの温度を樹脂微粒子の耐熱温度とする。
【００９３】
微粒子の形状は特に限定されない。例えば、粒状であってよく、柱状、棒状、不定形、円盤状（偏平状）等であってもよい。
【００９４】
微粒子は、樹脂材料中に均一に分散されていてよい。また、微粒子は、樹脂材料中に不均一に分散されていてもよい。例えば、微粒子は、被覆層４の内部に偏在していてもよいし、被覆層４の外周面に偏在していてもよい。
【００９５】
被覆層４は、弾性層３の外周面の全面を覆うように設けられていてよい。弾性層３の外周面には、被覆層４が設けられていない領域が存在していてもよい。
【００９６】
被覆層４の厚さは、表面粗さの調整が容易となる観点で、１０ｎｍ〜２０μｍが好ましく、１００ｎｍ〜１０μｍがより好ましい。
【００９７】
被覆層４の表面粗さ（十点平均粗さ）Ｒｚは、０．１〜３０μｍであることが好ましく、０．５〜２０μｍであることがより好ましく、１〜１０μｍであることが更に好ましい。表面粗さＲｚが上記範囲である場合、現像剤の搬送性に優れる傾向がある。なお、被覆層４の表面とは、被覆層４の弾性層３側とは反対側の主面を意味する。
【００９８】
被覆層４の表面には、表面粗さＲｚを調整する等の目的で、ＵＶ又はエキシマＵＶ等による表面処理が施されていてよい。
【００９９】
本発明の効果を阻害しない限り、被覆層４上には表層が設けられていてよい。表層としては、種々の機能を有する層を適宜に設けることができる。例えば、現像剤に対する離型性、又は、接触するブレードに対する潤滑性を有する表層が挙げられる。表層は、被覆層４の外周面の一部を覆っていてよく、全部を覆っていてもよい。
【０１００】
このような表層は、所定の機能を有していればよく、Ｓｉ元素及びフッ素元素の少なくとも一種を含有する材料を含むことが好ましい。
【０１０１】
Ｓｉ元素を含有する材料としては、例えば、シリコーングラフトポリマーとウレタン樹脂とを含む組成物、アクリルシリコーン樹脂とウレタン樹脂とを含む組成物、シリコーン系レベリング剤とウレタン樹脂とを含む組成物、シリコーンオイルとウレタン樹脂とを含む組成物、シランカップリング剤（硫黄系シランカップリング剤は除く）等が挙げられる。シリコーングラフトポリマーとしては、例えば、Ｔ＆Ｋｔｏｋａ製のＺＸシリーズ等が挙げられる。アクリルシリコーン樹脂としては、例えば、サイマックＵＳ−２７０（東亜合成製）、レゼダＧＳ−１０１５（東亜合成製）等が挙げられる。シリコーンレべリング剤としては、例えば、ＫＰ−３２３（信越化学工業社製）、ＫＰ−３４１（信越化学工業社製）等が挙げられる。シリコーンオイルとしては、例えば、ＫＦ−６０００（信越化学工業社製）等が挙げられる。
【０１０２】
フッ素元素を含有する材料としては、例えば、フッ素ポリオールとイソシアネートとの縮合反応物であるウレタン、フッ素系界面活性剤とウレタン樹脂とを含む組成物、アクリルフッ素樹脂とウレタン樹脂とを含む組成物、ＰＴＦＥビーズ等のフッ素系微小ビーズとウレタン樹脂とを含む組成物などが挙げられる。フッ素形界面活性剤としては、例えば、フタージェント（ネオス製）等が挙げられる。アクリルフッ素樹脂としては、例えば、モディパーＦ７００（日油製）等が挙げられる。
【０１０３】
Ｓｉ元素及びフッ素元素を含有する材料としては、例えば、フッ素樹脂／シロキサングラフト型ポリマーが挙げられる。このような樹脂としては、例えば、Ｔ＆Ｋｔｏｋａ製のＺＸシリーズ等が挙げられる。
【０１０４】
表層がＳｉ元素及び／又はフッ素元素を含有する材料を含むことは、現像ローラから表層の一部を採取し試験片を得た後、この試験片をＸ線光電子分光法（ＥＳＣＡ）にて分析することにより確認することができる。
【０１０５】
第一実施形態において、現像ローラ１は、軸体２と弾性層３との間、及び、弾性層３と被覆層４との間に、接着層又はプライマー層等の中間層を備えていてもよい。プライマー層は、例えば、軸体２の外周面にプライマーを塗布する等の方法により、軸体２の外周面をプライマー処理することで形成される。
【０１０６】
プライマー処理に用いられるプライマーは、例えば、信越化学工業（株）社製のプライマーＮＯ．１６等であってよい。
【０１０７】
次に、第一実施形態に係る現像ローラ１の製造方法の一態様について説明する。
【０１０８】
現像ローラ１の製造方法は、軸体２の外周面上にシリコーンゴムを含む弾性層３を形成する第一の工程と、弾性層３上に塗布された、ポリオール成分、ポリイソシアネート成分及び硫黄系シランカップリング剤を含有する樹脂原料を硬化させて、樹脂原料の硬化物を含む被覆層４を形成する第二の工程と、を備える。
【０１０９】
第一の工程では、軸体２の外周面上にシリコーンゴムを含む弾性層３を形成する。第一の工程では、軸体２の外周面にゴム組成物を含む層を形成した後、当該ゴム組成物を硬化させることにより弾性層３を形成してよく、ゴム組成物を含む層を形成すると同時にゴム組成物を硬化させて弾性層３を形成してもよい。
【０１１０】
軸体２の外周面にゴム組成物を含む層を形成する方法は特に限定されない。例えば、ゴム組成物を軸体２の外周面に塗布することにより、軸体２の外周面にゴム組成物を含む層を形成してよい。ゴム組成物を軸体２の外周面に塗布する方法は特に限定されない。例えば、プレス成形方法、押し出し成形方法、インジェクション等の方法であってよい。
【０１１１】
ゴム組成物を硬化させる方法は、特に限定されない。例えば、ゴム組成物を加熱することによりゴム組成物を硬化させてよい。加熱方法は、ゴム組成物の硬化に必要な熱を加えられる方法であれば、特に限定されない。
【０１１２】
加熱温度及び加熱時間は、ゴム組成物の組成に応じて適宜設定すればよい。例えば、ゴム組成物として、上記第一のゴム組成物を用いる場合、加熱温度は１００〜３００℃が好ましく、１１０〜２００℃がより好ましい。また、加熱時間は、５分以上５時間以下が好ましく、１時間以上３時間以下がより好ましい。例えば、ゴム組成物として、上記第二のゴム組成物を用いる場合、加熱温度は、１００〜５００℃が好ましく、１２０〜３００℃がより好ましい。また、加熱時間は、数秒以上１時間以下が好ましく、１０秒以上３５分以下がより好ましい。例えば、ゴム組成物として、上記第三のゴム組成物を用いる場合、加熱温度は１７０〜５００℃が好ましく、２００〜４００℃がより好ましい。加熱時間は、数分以上１時間以下が好ましく、５分以上３０分以下がより好ましい。
【０１１３】
第一の工程では、例えば、押出成形による連続加硫、プレス、インジェクションによる型成形等の方法により、軸体２の外周面に弾性層３を形成してよい。これらの中でも、型成形により弾性層３を形成することが好ましい。本実施形態では、第一の工程によりシリコーンゴムを含む弾性層３が形成されるが、シリコーンゴムは成型圧縮率が大きいため、本実施形態に係る製造方法によれば、容易に弾性層３を形成することができる。
【０１１４】
第一の工程では、ゴム組成物を軸体２の外周面で硬化させた後、硬化したゴム組成物を、再度加熱することにより、二次硬化させてもよい。
【０１１５】
第二の工程では、弾性層３上に塗布された、ポリオール成分、ポリイソシアネート成分及び硫黄系シランカップリング剤を含有する樹脂原料を硬化させて、樹脂原料の硬化物を含む被覆層４を形成する。
【０１１６】
樹脂原料を硬化させる方法は特に限定されない。例えば、樹脂原料を加熱することにより樹脂原料を硬化させてよい。加熱方法は、樹脂原料の硬化に必要な熱を加えられる方法であれば、特に限定されない。
【０１１７】
加熱温度及び加熱時間は、樹脂原料の組成に応じて適宜設定すればよい。加熱温度は、例えば、１００〜１８０℃が好ましく、１３０〜１６０℃がより好ましい。また、加熱時間は、１０〜６０分が好ましく、２０〜４０分がより好ましい。
【０１１８】
現像ローラ１の製造方法は、第一の工程の後、第二の工程の前に、弾性層３上に樹脂原料を塗布する工程を備えてよい。弾性層３上に樹脂原料を塗布する方法は、特に限定されない。例えば、スプレー法、ディッピング法、刷毛塗り等の方法であってよい。
【０１１９】
本実施形態では、弾性層３上に樹脂原料を塗布すると同時に樹脂原料を硬化させてもよい。すなわち、第二の工程は、弾性層３上に塗布すると同時に、ポリオール成分、ポリイソシアネート成分及び硫黄系シランカップリング剤を含有する樹脂原料を硬化させて、樹脂原料の硬化物を含む被覆層４を形成する工程であってもよい。
【０１２０】
本実施形態では、例えば、押出成形、プレス成形、インジェクション成形等の公知の方法により、弾性層３上に被覆層４を形成してもよい。
【０１２１】
現像ローラ１の製造方法は、軸体２の外周面及び／又は弾性層３の外周面を所定の方法により処理する工程を備えていてもよい。例えば、軸体２の外周面及び／又は弾性層３の外周面をプライマー処理することにより、プライマー層を形成してよい。軸体２の外周面のプライマー処理に用いられるプライマーは金属用プライマーであってよい。弾性層３の外周面のプライマー処理に用いられるプライマーはエラストマー用プライマーであってよい。
【０１２２】
また、軸体２の外周面及び／又は弾性層３の外周面にプラズマ処理、エキシマ処理、ＵＶ処理、コロナ処理、イトロ処理又はフレーム処理等の処理を行ってもよい。
【０１２３】
また、弾性層３の外周面を研磨又は研削することにより、弾性層３の厚さ及び外径ｒ並びに表面状態を調整してもよい。
【０１２４】
［第二実施形態］
以下では、本発明の第二実施形態に固有の特徴について主に説明する。以下に記載された事項を除いて、第二実施形態は第一実施形態と同様であってよい。以下では、第二実施形態と第一実施形態との共通点については記載しない。
【０１２５】
図４は、第二実施形態に係る現像ローラの断面図である。第二実施形態において、外周面が硫黄系シランカプリング剤で表面処理された被覆層４が、第一実施形態における被覆層４に相当するが、以下では、説明の都合上、場合により、硫黄系シランカプリング剤により表面処理される前の被覆層５を「被覆層５」又は「表面処理前の被覆層」といい、硫黄系シランカプリング剤の表面処理により形成される層６を「表面処理層６」という。
【０１２６】
（被覆層４）
第二実施形態において、被覆層４は、外周面が硫黄系シランカップリング剤で表面処理されている。かかる被覆層４は、樹脂原料の硬化物を含む樹脂材料からなる被覆層５と、被覆層５上に設けられており、硫黄系シランカップリング由来の構造を含む材料で構成されている表面処理層６とを備える。表面処理に用いられる硫黄系シランカップリング剤は、上記第一実施形態において用いられる硫黄系シランカップリング剤と同様であってよい。
【０１２７】
樹脂原料は、ポリオール成分と、ポリイソシアネート成分と、を含有する。ポリオール成分及びポリイソシアネート成分の種類及び含有量等の詳細は、第一実施形態における樹脂原料が含有するポリオール成分及びポリイソシアネート成分と同様であってよい。
【０１２８】
樹脂原料は、第一実施形態における樹脂原料が含む成分と同様の成分を含むものであってよい。例えば、樹脂原料は、硫黄系シランカップリングを更に含有してよい。硫黄系シランカップリング剤の種類及び含有量等の詳細は、第一実施形態における樹脂原料が含有する硫黄系シランカップリング剤と同様であってよい。
【０１２９】
樹脂材料は、第一実施形態における樹脂材料に含まれる成分と同様の成分を含むものであってよい。すなわち、第二実施形態に係る被覆層５は、第一実施形態に係る被覆層４と同様の樹脂材料からなる層であってよい。
【０１３０】
被覆層５の弾性層３の外周面の全面を覆うように設けられていてよい。弾性層３の外周面には、被覆層５が設けられていない領域が存在していてもよい。
【０１３１】
被覆層５の厚さは、表面粗さの調整が容易となる観点で、１００ｎｍ〜２０μｍが好ましく、１０００ｎｍ〜１２μｍがより好ましい。
【０１３２】
表面処理層６は、硫黄系シランカップリング剤に由来する構造を含む材料で構成されている。硫黄系シランカップリング剤に由来する構造を含む材料は、硫黄系シランカップリング剤そのものを含む材料であってよく、硫黄系シランカップリング剤と、ウレタン樹脂との反応物を含む材料であってよい。
【０１３３】
表面処理層６は、被覆層５の外周面の全面を覆うように設けられていてよい。被覆層５の外周面には、表面処理層６が設けられていない領域が存在していてもよい。
【０１３４】
表面処理層６の厚さは、１ｎｍ〜１０μｍが好ましく、１０ｎｍ〜５μｍがより好ましい。表面処理層６の厚さが上記範囲である場合、摩擦帯電能の向上効果が得られやすい傾向がある。
【０１３５】
表面処理層６の表面粗さ（十点平均粗さ）Ｒｚは、０．５〜２０μｍであることが好ましく、１〜１０μｍであることがより好ましく、２〜８μｍであることが更に好ましい。表面粗さＲｚが上記範囲である場合、現像剤の搬送性に優れる傾向がある。なお、表面処理層６の表面とは、表面処理層６の被覆層５とは反対側の主面を意味する。
【０１３６】
第二実施形態では、弾性層３と被覆層４との接着性を向上させる観点から、被覆層４の弾性層３側の主面と接するように、硫黄系シランカップリング剤の表面処理により形成される第二の表面処理層７が設けられていてもよい。第二の表面処理層７は、硫黄系シランカップリング剤に由来する構造を含む材料で構成されている。第二の表面処理層７は、例えば、弾性層３の外周面を硫黄系シランカップリングで表面処理することにより形成してよい。
【０１３７】
本発明の効果を阻害しない限り、表面処理層６上には表層が設けられていてよい。表層は、第一実施形態における表層と同様であってよい。
【０１３８】
第二実施形態では、第一実施形態と同様に、現像ローラ１が、軸体２と弾性層３との間、及び、弾性層３と被覆層４との間に、接着層又はプライマー層等の中間層を備えていてもよい。
【０１３９】
次に、第二実施形態に係る現像ローラ１の製造方法の一態様について説明する。なお、以下に記載された事項を除いて、第二実施形態に係る現像ローラ１の製造方法は、第一実施形態に係る現像ローラ１の製造方法と同様であってよい。上述の第一実施形態に係る現像ローラ１の製造方法との共通点については記載しない。
【０１４０】
現像ローラ１の製造方法は、軸体２の外周面上にシリコーンゴムを含む弾性層３を形成する第一の工程と、弾性層３上に塗布された、ポリオール成分及びポリイソシアネート成分を含有する樹脂原料を硬化させて、樹脂原料の硬化物を含む被覆層５を形成する第二の工程と、被覆層５の外周面を硫黄系シランカップリング剤で表面処理する第三の工程と、を備える。第一の工程及び第二の工程は、上述の第一実施形態に係る現像ローラ１の製造方法における第一の工程及び第二の工程と同様であってよい。
【０１４１】
第三の工程では、被覆層５の外周面を硫黄系シランカップリング剤で表面処理する。これにより、被覆層５上に、表面処理層６が形成される。表面処理は、被覆層５の外周面の全面に行ってよく、被覆層５の外周面の一部の領域に行ってもよい。
【０１４２】
第三の工程において、被覆層５の外周面を表面処理する方法は、例えば、被覆層５の外周面に硫黄系シランカップリング剤を塗布して乾燥させる方法であってよい。硫黄系シランカップリング剤を塗布する方法は特に限定されない。例えば、スプレー法、ディッピング法、刷毛塗り、乾布塗り等の方法であってよい。
【０１４３】
硫黄系シランカップリング剤の粘度が高い場合には、硫黄系シランカップリング剤を溶剤に溶解させた溶液を、被覆層５の外周面に塗布してもよい。溶剤としては、例えば、酢酸エチル、酢酸ブチル、エチルアルコール等を用いてよい。
【０１４４】
乾燥温度及び乾燥時間は、特に限定されず、硫黄系シランカップリングの種類、溶液に含まれる溶剤の量等により適宜調整すればよい。乾燥温度は、例えば、２０〜６０℃であってよい。乾燥時間は、例えば、５〜３０分であってよい。
【０１４５】
第一実施形態と同様に、現像ローラ１の製造方法は、軸体２の外周面及び／又は弾性層３の外周面を所定の方法により処理する工程を備えていてもよい。
【０１４６】
次に、本実施形態（例えば、第一実施形態及び／又は第二実施形態）に係る現像ローラを用いた現像装置及び画像形成装置を、図５を参照して説明する。
【０１４７】
画像形成装置１０は、各色の現像ユニットＢ、Ｃ、Ｍ及びＹに装備された複数の像担持体１１Ｂ、１１Ｃ、１１Ｍ及び１１Ｙを転写搬送ベルト２６上に直列に配置したタンデム型カラー画像形成装置であり、現像ユニットＢ、Ｃ、Ｍ及びＹが転写搬送ベルト２６上に直列に配置されている。各色とは、黒（Ｂ）、シアン（Ｃ）、マゼンタ（Ｍ）、黄色（Ｙ）を意味する。
【０１４８】
現像ユニットＢは、像担持体１１Ｂ（例えば感光体（感光ドラム））と、帯電手段１２Ｂ（例えば帯電ローラ）と、露光手段１３Ｂと、現像装置２０Ｂと、転写搬送ベルト２６を介して像担持体１１Ｂに当接する転写手段１４Ｂ（例えば転写ローラ）と、クリーニング手段１５Ｂとを備えている。
【０１４９】
現像装置２０Ｂは、現像剤担持体２３Ｂと、現像剤（トナー）と、を備える。現像装置２０Ｂは、具体的には、現像剤２２Ｂを収容する筐体２１Ｂと、現像剤２２Ｂを像担持体１１Ｂに供給する現像剤担持体２３Ｂと、現像剤２２Ｂの厚みを調整する現像剤量調節手段２４Ｂ（例えばブレード）とを備える。現像装置２０Ｂにおいて、現像剤量調節手段２４Ｂは、図５に示されるように、現像剤担持体２３Ｂの外周面に接触又は圧接している。すなわち、現像装置２０Ｂは「接触式現像装置」である。
【０１５０】
現像ユニットＣ、Ｍ及びＹは現像ユニットＢと基本的に同様に構成されており、同じ要素には、同じ符号と各ユニットを示す記号Ｃ、Ｍ又はＹとを付して、説明を省略する。
【０１５１】
本実施形態において、現像装置２０Ｂ、２０Ｃ、２０Ｍ及び２０Ｙにおける現像剤担持体２３Ｂ、２３Ｃ、２３Ｍ及び２３Ｙの少なくとも１つは、本実施形態に係る現像ローラ１である。本実施形態に係る現像ローラ１を備える現像装置は、多様な環境下において、安定的に使用することができる。例えば、本実施形態に係る現像ローラ１を備える現像装置は、現像剤の搬送性に優れるとともに、多様な環境下で使用される場合であっても、高品質且つ高画質な画像を長期にわたって形成できる。
【０１５２】
画像形成装置１０において、現像装置２０Ｂの現像剤担持体２３Ｂは、その表面が像担持体１１Ｂの表面に接触又は圧接するように配置されている。現像装置２０Ｃ、２０Ｍ及び２０Ｙも、現像装置２０Ｂと同様に、その表面が現像剤担持体２３Ｃ、２３Ｍ及び２３Ｙが像担持体１１Ｃ、１１Ｍ及び１１Ｙの表面に接触又は圧接するように配置されている。すなわち、この画像形成装置１０は「接触式画像形成装置」である。
【０１５３】
定着手段３０は、現像ユニットＹの下流側に配置されている。この定着手段３０は、記録体１６を通過させる開口部３５を有する筐体内に、定着ローラ３１と、定着ローラ３１の近傍に配置された無端ベルト支持ローラ３３と、定着ローラ３１及び無端ベルト支持ローラ３３に巻き掛けられた無端ベルト３６と、定着ローラ３１と対向配置された加圧ローラ３２とを備え、無端ベルト３６を介して定着ローラ３１と加圧ローラ３２とが互いに当接又は圧接するように回転自在に支持された圧力熱定着装置である。画像形成装置１０の底部には、記録体１６を収容するカセット４１が設置されている。転写搬送ベルト２６は複数の支持ローラ４２に巻回されている。
【０１５４】
画像形成装置１０に使用される現像剤２２Ｂ、２２Ｃ、２２Ｍ及び２２Ｙはそれぞれ、摩擦により帯電可能な現像剤であればよい。現像剤は、例えば、乾式現像剤であってよく、湿式現像剤であってもよい。また、現像剤は、非磁性現像剤であってよく、磁性現像剤であってもよい。各現像ユニットの筐体２１Ｂ、２１Ｃ、２１Ｍ及び２１Ｙ内には、黒色現像剤２２Ｂ、シアン現像剤２２Ｃ、マゼンタ現像剤２２Ｍ及び黄色現像剤２２Ｙが収納されている。
【０１５５】
画像形成装置１０は、以下のようにして記録体１６にカラー画像を形成する。まず、現像ユニットＢにおいて、帯電手段１２Ｂで帯電した像担持体１１Ｂの表面に露光手段１３Ｂにより静電潜像が形成され、現像剤担持体２３Ｂにより供給された現像剤２２Ｂで黒色の静電潜像が現像される。そして、記録体１６が転写手段１４Ｂと像担持体１１Ｂとの間を通過する際に、黒色の静電潜像（黒像）が記録体１６Ｂの表面に転写され、黒像が顕像化される。次いで、現像ユニットＢと同様にして、現像ユニットＣ、Ｍ及びＹによって、黒像が顕造化された記録体１６に、それぞれシアンの静電潜像、マゼンタの静電潜像及び黄色の静電潜像が転写され、カラー像が顕像化される。次いで、定着手段３０によりカラー像が永久画像として記録体１６に定着される。このようにして、記録体１６にカラー画像を形成することができる。
【０１５６】
本実施形態に係る画像形成装置は、現像装置２０Ｂ、２０Ｃ、２０Ｍ及び２０Ｙのうちの少なくとも１つが本実施形態に係る現像ローラ１を備えるため、多様な環境下において、安定的に使用することができる。例えば、本実施形態に係る画像形式装置は、多様な環境下で使用される場合であっても、高濃度で高画質の画像を長期にわたって形成することができる。
【０１５７】
以上、本実施形態に係る現像装置及び画像形成装置について説明したが、本発明は上述したものに限定されることはなく、本発明の目的を達成することができる範囲において、種々の変更が可能である。
【実施例】
【０１５８】
（実施例１）
＜ゴム組成物の調製＞
両末端がジメチルビニルシリル基で封鎖されたジメチルポリシロキサン（重合度３００）１００質量部、疎水化処理されたヒュームドシリカ（日本アエロジル社製、Ｒ−９７２、ＢＥＴ比表面積：１１０ｍ２／ｇ）１質量部、珪藻土（オプライトＷ−３００５Ｓ、北秋珪藻土社製、平均粒径：６μｍ、嵩密度：０．２５ｇ／ｃｍ３）４０質量部、及び、アセチレンブラック（デンカブラックＨＳ−１００、電気化学工業社製）５質量部をプラネタリーミキサーに入れ、３０分撹拌した。次いで、得られた混合物を、３本ロールに１回通し、これを再度プラネタリーミキサーに戻した。ここに、架橋剤として、両末端及び側鎖にＳｉ−Ｈ基を有するメチルハイドロジェンポリシロキサン（重合度１７、Ｓｉ−Ｈ量０．００６０ｍｏｌ／ｇ）を２．１質量部、反応制御剤として、エチニルシクロヘキサノールを０．１質量部、付加反応触媒として、白金触媒（Ｐｔ濃度１％）を０．１質量部添加した後、１５分撹拌して混練した。上記操作によりゴム組成物を調製した。
【０１５９】
＜ポリエステルポリオールの合成＞
冷却管、温度計、水分受容器、窒素導入管及び減圧装置を備えたセパラブルフラスコに、１，６−ヘキサンジオール７０９質量部及び１，２，４−ブタントリオール２１２質量部、アジピン酸４７２質量部及びイソフタル酸４９８質量部、ｐ−トルエンスルホン酸０．５質量部、トルエン５０質量部を仕込み、反応溶液を得た。次いで、セパラブルフラスコに窒素を流しながら、且つ、反応溶液を撹拌しながら、２時間かけて１８０℃に加温した。加温中、各成分が溶融混合し、反応溶液全体が均一となったこと、及び、水とトルエンとの混合物が流出したことを確認した。１８０℃まで昇温後、同温度で２時間撹拌し、ポリオールとカルボン酸を脱水縮合させた。次いで、フラスコ内の圧力を２０ｍｍＨｇまで徐々に減圧し、この圧力で１時間かけてトルエンを留去しつつ、引き続き脱水縮合を行った。その後冷却してポリエステルポリオールを得た。
【０１６０】
＜樹脂原料の調製＞
ポリオール成分２８質量部と、ポリイソシアネート成分１４質量部と、硫黄系シランカップリング剤５質量部と、ジブチル錫ジラウレート（商品名：ジ−ｎ−ブチルすずジラウレート、昭和化学社製）０．０３質量部と、カーボンブラック（商品名：トーカブラック＃５５００、東海カーボン社製）５質量部と、ウレタン樹脂からなる微粒子（商品名：アートパールＰ−６００Ｔ、平均粒径６μｍ、根上工業社製）１０質量部とを混合し、樹脂原料を調製した。ポリオール成分としては、上記操作により得られたポリエステルポリオールを用いた。ポリイソシアネート成分としては、ヘキサメチレンジイソシアネート（商品名：デュラネートＴＰＡ−１００、旭化成社製）を用いた。硫黄系シランカップリングとしては、トリエトキシシリルチオプロピルトリメトキシシラン（商品名：Ｘ−１２−１０５６ＥＳ  信越化学工業社製）を用いた。ポリエステルポリオールが有する水酸基のモル数ｍ１に対する、ヘキサメチレンジイソシアネートが有するイソシアネート基のモル数ｍ２の比ｍ２／ｍ１は１．１であった。
【０１６１】
＜現像ローラの作製＞
快削鋼ＳＵＭ２３で構成されている軸体（直径８ｍｍ、長さ２８２ｍｍ）の表面にシリコーン系プライマー（商品名：プライマーＮｏ．４、信越化学工業社製）を塗布した後、ギヤオーブン中で１５０℃乾燥させた。この操作により、軸体の外周面をプライマー処理した。
【０１６２】
上記プライマー処理された軸体と、上述の操作により得られたゴム組成物とをＬＩＭＳ（リキッドインジェクションモールディングシステム）を用いて、金型温度１３０℃、加熱時間１０分の条件で、一体成型した。また、温度２００℃４時間の条件で２次加硫を行った。これにより、プライマー処理された軸体の外周面上にゴム組成物の硬化物からなる弾性層を形成した。弾性層はシリコーンゴムを含む。弾性層は中実な層であり、弾性層の厚さは３ｍｍであった。また、弾性層のＪＩＳ  Ａ硬度は４０であった。
【０１６３】
次に、弾性層の外周面をコロナ処理した。その後、コロナ処理された弾性層上に、上述の操作により得られた樹脂原料をスプレー法によって塗布した。塗布された樹脂原料を１６０℃で３０分間加熱することにより、弾性層上に被覆層を形成した。被覆層の厚さは６μｍであった。得られた被覆層の外周面は、硫黄系シランカップリング剤由来の構造を含む材料で構成されている。
【０１６４】
上記操作により実施例１の現像ローラを作製した。実施例１の現像ローラは、軸体と、軸体の外周面上に設けられた弾性層と、弾性層上に設けられた被覆層と、を備える。
【０１６５】
（実施例２）
樹脂原料の調製工程において、硫黄系シランカップリング剤として、Ｘ−１２−１１５４（商品名、信越化学工業社製）を用いたこと以外は、実施例１と同様にして、実施例２の現像ローラを作製した。被覆層の厚さは６μｍであった。得られた被覆層の外周面は、硫黄系シランカップリング剤由来の構造を含む材料で構成されている。
【０１６６】
（実施例３）
樹脂原料の調製工程において、硫黄系シランカップリング剤を配合しなかったこと以外は、実施例１と同様にして実施例３の樹脂原料を調製した。
【０１６７】
実施例１と同様にして、軸体の外周面をプライマー処理し、プライマー処理された軸体の外周面上にゴム組成物の硬化物からなる弾性層を形成した。弾性層の外周面をコロナ処理した後、弾性層の外周面に１ｗｔ％に希釈したアミノシランカップリング剤（商品名：ＫＢＭ−９０３、信越化学工業社製）を塗布し、風乾した。次いで、上記実施例３の樹脂原料を、スプレー法によって塗布した。塗布された樹脂原料を１６０℃で３０分間加熱することにより、樹脂原料の硬化物からなる層（表面処理前の被覆層）を形成した。表面処理前の被覆層の厚さは６μｍであった。
【０１６８】
次いで、表面処理前の被覆層の外周面に、酢酸エチルで２ｗｔ％に希釈した硫黄系シランカップリング剤を塗布し、６０℃で２０分乾燥した。上記操作により、弾性層上に被覆層を形成した。被覆層の厚さは１μｍであった。硫黄系シランカップリング剤には、トリエトキシシリルチオプロピルトリメトキシシラン（商品名：Ｘ−１２−１０５６ＥＳ、信越化学工業社製）を用いた。得られた被覆層の外周面は、硫黄系シランカップリング剤由来の構造を含む材料で構成されている。
【０１６９】
上記操作により、実施例３の現像ローラを作製した。
【０１７０】
（実施例４）
樹脂原料の調製工程において、ポリポリオール成分として、ポリカーボネートジオール（商品名：デュラノールＴ５６５２、旭化成ケミカルズ社製）を用いたこと以外は、実施例１と同様にして、実施例４の現像ローラを作製した。被覆層の厚さは６μｍであった。得られた被覆層の外周面は、硫黄系シランカップリング剤由来の構造を含む材料で構成されている。
【０１７１】
（比較例１）
樹脂原料の調製工程において、硫黄系シランカップリング剤を用いなかったこと以外は、実施例１と同様にして、比較例１の現像ローラを作製した。被覆層の厚さは６μｍであった。
【０１７２】
（比較例２）
樹脂原料の調製工程において、硫黄系シランカップリング剤に代えてエポキシ系シランカップリング剤を用いたこと以外は、実施例１と同様にして、比較例２の現像ローラを作製した。被覆層の厚さは６μｍであった。エポキシ系シランカップリング剤としては、３−グリシドキシプロピルトリメトキシシラン（商品名：ＫＢＭ−４０３、信越化学工業社製）を用いた。
【０１７３】
（比較例３）
樹脂原料の調製工程において、硫黄系シランカップリング剤に代えてイソシアネート系カップリング剤を用いたところ、樹脂原料の調製時に配合成分がゲル化したため、樹脂原料を弾性層上に塗布することができなかった。なお、イソシアネート系カップリング剤としては、３−イソシアネートプロピルトリエトキシシラン（商品名：ＫＢＥ−９００７、信越化学工業社製）を用いた。
【０１７４】
（帯電性の評価）
実施例及び比較例で作製した現像ローラの帯電性を、スタティックオネストメーター（シシド静電気（株）製）を用いて評価した。帯電性の評価では、印加電圧８ＫＶ、回転数１３００ｒｐｍの条件で現像ローラに電圧を印加し、電圧を印加してから３０秒後の現像ローラの帯電圧を測定した。結果を表１に示す。
【０１７５】
実施例の現像ローラが、比較例の現像ローラと比較して、優れた帯電性を示すことが確認された。また、実施例４では、ポリオール成分としてポリエステルポリオールを用いた実施例１に比べて、一層帯電性が向上することが確認された。
【０１７６】
（接着性の評価）
実施例及び比較例で作製した現像ローラそれぞれについて、カッターを用いて被覆層を１ｍｍ間隔で２５マスの碁盤目にカットし、碁盤目試験を行い、被覆層と弾性層との接着性を評価した。結果を表１に示す。なお、表中の数字は、試験を行った２５マスのうち、被覆層の剥がれが発生したマスの数を示す。
【０１７７】
（印字評価）
画像形成装置としてＣ６１０ｄｎ２（型番、沖データ社製）を用意した。この画像形成装置の現像ローラとして実施例及び比較例の現像ローラを用いて、実施例及び比較例の現像ローラそれぞれについて印字評価を行った。具体的には、以下の方法により印字評価を行った。
【０１７８】
まず、現像装置内に現像ローラを装着した。次いで、所定の条件で、２０００枚のＡ４用紙に幅２０２ｍｍ、長さ２８８ｍｍのベタ画像を印字し、印字濃度、画像均一性及び画像ムラの有無を評価した。
【０１７９】
印字濃度の評価では、温度２３℃、湿度５５％の条件下でベタ画像を印字し、Ｘ−Ｒｉｔｅ社製の５０８分光濃度計を用いてベタ画像の印字濃度を測定した。具体的には、１．４以上を○とし、１．４未満を×とした。
【０１８０】
画像ムラの評価では、温度１０℃、湿度２０％ＲＨの条件下でベタ画像を印字し、印字状態を目視にて確認した。画像ムラの発生が確認されなかった場合を○とし、画像ムラの発生が確認された場合を×とした。結果を表１に示す。
【０１８１】
画像均一性の評価では、室温（２３℃）、湿度５５％ＲＨの条件下、及び、温度３２℃、湿度８０％ＲＨの条件下でベタ画像を印字し、１枚目の印字濃度と２０００枚目の印字濃度とを比較した。具体的には、ベタ印字の初期印字形成部分と終期印字形成部分との濃度段差率が１．２以内である場合を○とし、１．２より大きい場合を×とした。
【０１８２】
【表１】
0006586343.tif 000002
【符号の説明】
【０１８３】
１…現像ローラ、２…軸体、３…弾性層、４…被覆層、５…表面処理前の被覆層、６…表面処理層、７…第二の表面処理層、１０…画像形成装置、１１Ｂ，１１Ｃ，１１Ｍ，１１Ｙ…像担持体、１２Ｂ，１２Ｃ，１２Ｍ，１２Ｙ…帯電手段、１３Ｂ，１３Ｃ，１３Ｍ，１３Ｙ…露光手段、１４Ｂ，１４Ｃ，１４Ｍ，１４Ｙ…転写手段、１５Ｂ，１５Ｃ，１５Ｍ，１５Ｙ…クリーニング手段、１６…記録体、２０Ｂ，２０Ｃ，２０Ｍ，２０Ｙ…現像装置、２１Ｂ，２１Ｃ，２１Ｍ，２１Ｙ，３４…筐体、２２Ｂ，２２Ｃ，２２Ｍ，２２Ｙ…現像剤、２３Ｂ，２３Ｃ，２３Ｍ，２３Ｙ…現像剤担持体、２４Ｂ，２４Ｃ、２４Ｍ、２４Ｙ…現像剤規制部材、２５…現像剤シール部材、２６…転写搬送ベルト、３０…定着手段、３１…定着ローラ、３２…加圧ローラ、３３…無端ベルト支持ローラ、３５…開口部、３６…無端ベルト、４１…カセット、４２…支持ローラ、Ｂ，Ｃ，Ｍ，Ｙ…現像ユニット
【図１】
0006586343.tif 000003
【図２】
0006586343.tif 000004
【図３】
0006586343.tif 000005
【図４】
0006586343.tif 000006
【図５】
0006586343.tif 000007